(57)【要約】（Ａ）ポリフェニレンエーテル樹脂又はポリフェニレンエーテル樹脂とポリスチレン系樹脂の混合物７０〜９８重量％、（Ｂ）芳香族ビニルの含有量が５０〜８０重量％の芳香族ビニル−共役ジエンブロック共重合体の水素添加物１〜１５重量％および（Ｃ）芳香族ビニル含有量が１５〜４５重量％の芳香族ビニル−イソプレンブロック共重合体の水素添加物１〜１５重量％からなる樹脂組成物は、射出成形性（流動性及び生産性）、耐熱性、耐衝撃性および耐薬品性に優れ、薄肉部であっても外観および剛性に優れる成形体を得ることができ、水と接触または高温多湿の条件で使用する用途、特に化粧水などに含まれる有機溶剤と接触する部品に好適に用いることができる。【特許請求の範囲】
【請求項１】
（Ａ）ポリフェニレンエーテル樹脂又はポリフェニレンエーテル樹脂とポリスチレン系樹脂の混合物７０〜９８重量％、（Ｂ）芳香族ビニルの含有量が５０〜８０重量％の芳香族ビニル−共役ジエンブロック共重合体の水素添加物１〜１５重量％、及び（Ｃ）芳香族ビニル含有量が１５〜４５重量％の芳香族ビニル−イソプレンブロック共重合体の水素添加物１〜１５重量％からなる樹脂組成物。
【請求項２】
該ポリフェニレンエーテル樹脂の重量平均分子量が８０００〜８００００であって、分子量分布が２．０〜３．０である請求項１に記載の樹脂組成物。
【請求項３】
成分（Ａ）がポリフェニレンエーテル樹脂とポリスチレン系樹脂の混合物である請求項１に記載の樹脂組成物。
【請求項４】
該ポリスチレン系樹脂が、共役ジエン重合体または共役ジエンと芳香族ビニルとのブロック共重合体に芳香族ビニル鎖がグラフトした樹脂であり、該共役ジエンの含有量が１〜２０重量％で、かつ該共役ジエンの平均分散粒子径が０．５〜３．０マイクロメートルである請求項３に記載の樹脂組成物。
【請求項５】
該共役ジエンの１，４ビニル結合の量が９０％以上である請求項４に記載の樹脂組成物。
【請求項６】
該ポリスチレン系樹脂の重量平均分子量が１７万〜４０万であり、分子量分布が１．５〜３．５である請求項３に記載の樹脂組成物。
【請求項７】
（Ｂ）芳香族ビニル−共役ジエンブロック共重合体の水素添加率が２０％以上である請求項１記載の樹脂組成物。
【請求項８】
（Ｂ）芳香族ビニル−共役ジエンブロック共重合体の水素添加率が５０％以上である請求項１記載の樹脂組成物。
【請求項９】
（Ｃ）芳香族ビニル−イソプレンブロック共重合体の水素添加率が８０％以上である請求項１記載の樹脂組成物。
【請求項１０】
（Ｃ）芳香族ビニル−イソプレンブロック共重合体中のイソプレンブロックの１，２および３，４ビニル結合の合計量が３５％以上である請求項１に記載の樹脂組成物。
【請求項１１】
（Ｃ）芳香族ビニル−イソプレンブロック共重合体中のイソプレンブロックの１，２および３，４ビニル結合の合計量が４５％以上である請求項１に記載の樹脂組成物。
【請求項１２】
（Ｃ）芳香族ビニル−イソプレンブロック共重合体中のイソプレンブロックの１，２および３，４ビニル結合の合計量が５０％以上である請求項１に記載の樹脂組成物。
【請求項１３】
請求項１〜１２のいずれかに記載の樹脂組成物１００重量部および（Ｄ）α−オレフィン系共重合体０．１〜５重量部からなる樹脂組成物。
【請求項１４】
請求項１〜１３のいずれかに記載の樹脂組成物１００重量部および（Ｅ）ポリオレフィン樹脂５〜２５重量部からなる樹脂組成物。
【請求項１５】
さらに熱安定剤または着色顔料を含む請求項１〜１４のいずれかに記載の樹脂組成物。
【請求項１６】
請求項１〜１５のいずれかに記載の樹脂組成物からなる厚み２ｍｍ以下の部位を有する成形体。
【請求項１７】
有機酸エステルと接触する部位に用いられる請求項１６記載の成形体。
【発明の詳細な説明】
【技術分野】  本発明は、耐薬品性、耐熱性、剛性および耐衝撃性に優れ、水と接触または高温多湿の条件で使用する商品、特に化粧水などに含まれる有機溶剤と接触する部品に好適な樹脂組成物、およびそれから得られる外観に優れる成形体に関するものである。
【背景技術】  ポリフェニレンエーテル（以下ＰＰＥと略すことがある）はその樹脂の持つ耐熱性、耐水性及びスチレン系樹脂との相溶性が良いという特徴から、様々な用途に利用されている。特に洗面用品、風呂周りの部品など（例えば、洗面化粧台、シンク、使い捨て剃刀のハウジングなど）耐水性と耐熱性の両方が求められる商品において、広く使用されている。しかしながら、これらの部品が使用される環境は、例えば化粧水に代表されるトニック液、クリームなどと接触する可能性が非常に高く、これらに多く含まれる有機酸エステル、例えばパルチミン酸アルキルエステル、モノ脂肪酸グリセリド、ジ脂肪酸グリセリド、或いはフタル酸アルキルなどは、芳香族環を有する樹脂組成物に強く作用する為に耐薬品性を向上させる工夫が必要となる。また、洗面用品には大型製品ばかりではなく、小さいものも多く存在し、射出成形性（流動性）およびそれに関係する成形性も求められる。
ＰＰＥ樹脂組成物の耐薬品性を改良する手段としては、特許文献１〜４に記載されている様に、耐有機溶剤性に富んだポリエチレン（低密度及び高密度ポリエチレンなど）またはポリプロピレンなどを、水素添加された３型、若しくは２型芳香族ビニル−共役ジエンブロック共重合体（ＨＴＲ）と共に混合する方法が知られている。耐薬品性に富んだポリエチレンなどの物質は、耐薬品性の効果を充分に発現する為には、１０重量％以上の添加量が必要であるが、これらはＰＰＥとの相溶性がなく、相溶化させるためにＨＴＲを用いる技術が特許文献１〜５に紹介されている。しかしながら、射出成形時に高剪断を受けた場合、成形品に層状剥離（所謂、ラミネート状剥離）を生じる。この現象は、形状が小さく、厚みが２ｍｍ以下の部位が存在する成形品で特に著しく、ことに０．５ｍｍ以下の部位では著しい。この剥離現象は成形品の強度を著しく低下させると同時に、耐薬品性も低下させる。特に上記したような化粧水などに含まれるパルチミン酸誘導体や椰子油など有機酸エステルを含んだ溶剤に対しては全く効果がない。
ポリフェニレンエーテルに芳香族ビニル−イソプレンブロック共重合体を配合する技術が特許文献５〜１１に開示されている。特許文献５および６には耐熱性を落とさずに成形性を改良することが開示されており、特許文献７〜１１には振動を抑える効果（制震効果）が開示されている。しかしながら、これらの文献には耐薬品性に関する記載がなく、上記した有機酸エステルを含んだ溶剤に対する耐薬品性が得られないものであった。
［特許文献１］  特開平２−１１０１４７号公報
［特許文献２］  米国特許４２４２２６３号
［特許文献３］  特許２７９７００１号公報
［特許文献４］  特許２７９７０１５号公報
［特許文献５］  特開平７−３０４９０８号公報
［特許文献６］  欧州特許第７８９０５８号報
［特許文献７］  特開平１１−１２４５７号公報
［特許文献８］  特開平１１−８０５３５号公報
［特許文献９］  特開平１１−１４０２９８号公報
［特許文献１０］  特開２００１−１３９７９８号公報
［特許文献１１］  特開２００３−５５５２８号公報
【発明の開示】
本発明は、射出成形性（流動性及び生産性）を向上させ、薄肉部を有する成形品を射出成形しても脆くならず、得られる成型品の表面外観が良好であり、耐熱性、衝撃性および耐薬品性に優れる樹脂組成物を提供することを目的とする。
本発明者らは、芳香族ビニル量の異なる２つのブロック共重合体を２種混合することにより、射出成形時の層状剥離を抑えられ得られる成型品の表面外観が驚くほど向上し、かつ格段に耐薬品性を向上できることを見出し、本発明に達した。
即ち本発明は、
１．（Ａ）ポリフェニレンエーテル樹脂又はポリフェニレンエーテル樹脂とポリスチレン系樹脂の混合物７０〜９８重量％、（Ｂ）芳香族ビニルの含有量が５０〜８０重量％の芳香族ビニル−共役ジエンブロック共重合体の水素添加物１〜１５重量％および（Ｃ）芳香族ビニル含有量が１５〜４５重量％の芳香族ビニル−イソプレンブロック共重合体の水素添加物１〜１５重量％からなる樹脂組成物、
２．該ポリフェニレンエーテル樹脂の重量平均分子量が８０００〜８００００であって、分子量分布が２．０〜３．０である上記１に記載の樹脂組成物、
３．成分（Ａ）がポリフェニレンエーテル樹脂とポリスチレン系樹脂の混合物である上記１に記載の樹脂組成物、
４．該ポリスチレン系樹脂が、共役ジエン重合体または共役ジエンと芳香族ビニルとのブロック共重合体に芳香族ビニル鎖がグラフトした樹脂であり、該共役ジエンの含有量が１〜２０重量％で、かつ該共役ジエンの平均分散粒子径が０．５〜３．０マイクロメートルである上記３に記載の樹脂組成物、
５．該共役ジエンの１，４ビニル結合の量が９０％以上である上記４に記載の樹脂組成物、
６．該ポリスチレン系樹脂の重量平均分子量が１７万〜４０万であり、分子量分布が１．５〜３．５である上記３に記載の樹脂組成物、
７．（Ｂ）芳香族ビニル−共役ジエンブロック共重合体の水素添加率が２０％以上である上記１記載の樹脂組成物、
８．（Ｂ）芳香族ビニル−共役ジエンブロック共重合体の水素添加率が５０％以上である上記１記載の樹脂組成物、
９．（Ｃ）芳香族ビニル−イソプレンブロック共重合体の水素添加率が８０％以上である上記１記載の樹脂組成物、
１０．（Ｃ）芳香族ビニル−イソプレンブロック共重合体中のイソプレンブロックの１，２および３，４ビニル結合の合計量が３５％以上である上記１に記載の樹脂組成物、
１１．（Ｃ）芳香族ビニル−イソプレンブロック共重合体中のイソプレンブロックの１，２および３，４ビニル結合の合計量が４５％以上である上記１に記載の樹脂組成物、
１２．（Ｃ）芳香族ビニル−イソプレンブロック共重合体中のイソプレンブロックの１，２および３，４ビニル結合の合計量が５０％以上である上記１に記載の樹脂組成物、
１３．上記１〜１２のいずれかに記載の樹脂組成物１００重量部および（Ｄ）α−オレフィン系共重合体０．１〜５重量部からなる樹脂組成物、
１４．上記１〜１３のいずれかに記載の樹脂組成物１００重量部および（Ｅ）ポリオレフィン樹脂５〜２５重量部からなる樹脂組成物、
１５．さらに熱安定剤または着色顔料を含む上記１〜１４のいずれかに記載の樹脂組成物、
１６．上記１〜１５のいずれかに記載の樹脂組成物からなる厚み２ｍｍ以下の部位を有する成形体、および
１７．有機酸エステルと接触する部位に用いられる上記１６記載の成形体である。
【発明を実施するための最良の形態】  本発明のポリフェニレンエーテルとは下記式（１）で表される結合単位からなるホモ重合体及び／又は共重合体である。
2004009701.tif 000002
（Ｒ１、Ｒ２、Ｒ３及びＲ４はそれぞれ、水素、ハロゲン、炭化水素、または置換炭化水素基群からなる群から選択されるものであり、互いに同一でも異なっていてもよい）
ポリフェニレンエーテルの好ましい還元粘度（３０℃、濃度０．５ｇ／ｄｌＣＨＣｌ３溶媒で測定）は０．１５〜０．７０、より好ましくは０．２０〜０．６０である。また重量平均分子量が８０００〜８００００であり、分子量分布（重量平均分子量／数平均分子量の比）が２．０〜３．０であることが好ましい。
この具体的な例としては、ポリ（２，６−ジメチル−１，４−フェニレンエーテル）や、２，６−ジメチル−１，４−フェニレンエーテルと２，３，６−トリメチルフェノールとの共重合体などが挙げられ、中でもポリ（２，６−ジメチル−１，４−フェニレンエーテル）が好ましい。
かかるポリエニレンエーテルの製造方法は公知の方法で得られる方法であれば特に限定されるものではなく、例えば米国特許３３０６７８４号に記載の第一銅塩のアミン錯体を触媒として用いて２，６−キシレノールを酸化重合する方法が挙げられる。
成分（Ａ）はポリフェニレンエーテル樹脂単独でもいいが、ポリフェニレンエーテル樹脂とポリスチレン系樹脂との混合物とすることにより、本発明の効果をより高めることができる。
ポリスチレン系樹脂とはジェネラルパーパスポリスチレン（ＧＰＰＳ）、あるいはスチレン鎖をグラフト鎖に持つスチレン−ブタジエングラフト共重合体、即ちハイインパクトポリスチレン（ＨＩＰＳ）が好ましく、ＧＰＰＳとＨＩＰＳを任意の割合で混合したものでよい。耐薬品性の観点から、ポリスチレン系樹脂の重量平均分子量は１７万〜４０万、好ましくは２０〜３５万、更に好ましくは２１万〜３０万であることが好ましい。また分子量分布は１．５〜３．５であることが好ましい。なお、ＨＩＰＳの場合は分散相を除いたマトリックスの重量平均分子量および分子量分布が上記範囲であることが好ましい。
ＨＩＰＳを用いる場合は、共役ジエン含有量が１〜２０重量％、好ましくは３〜１５重量％、更に好ましくは５〜１０重量％のものが好ましい。また、成形品の薬物に依るクラックの成長を抑える点から、共役ジエンは平均分散粒子径が０．５〜３．０μｍ、好ましくは０．７〜２．５μｍ、更に好ましくは１．０〜２．０μｍであることが好ましい。共役ジエンの平均粒子径は、１００ｍｇ／１００ＣＣ、ＴＨＦ溶媒使用、２３℃の条件でコールターカウンター法により得ることができる。さらに、熱安定性の観点から、共役ジエン１，４ビニル結合量が９０％以上であることが好ましく、かつ不飽和結合が部分的に水素添加されているものが好ましい。
成分（Ａ）の添加量は７０〜９８重量％である。ポリフェニレンエーテル樹脂とポリスチレン系樹脂とを併用する場合は、その混合物の組成は求める性能に応じて任意の範囲で選択することができる。射出成形性（流動性）と耐熱性の観点から、上記混合物に占めるポリフェニレンエーテル樹脂の割合が２０〜６０重量％、好ましくは３０〜５０重量％であることが好ましい。
成分（Ｂ）は、芳香族ビニルと共役ジエンのブロック共重合体の共役ジエン部を水素添加したものである。該ブロック共重合体の例としては、ブタジエンとスチレンのブロック共重合体、ブタジエンとイソプレンのブロック共重合体などが挙げられ、特にブタジエンとスチレンのブロック共重合体が好ましい。成分（Ｂ）の芳香族ビニル含有量は５０〜８０重量％であり、好ましくは５５〜７５重量％、更に好ましくは６０〜７０重量％である。芳香族ビニル含有量の高いブロック共重合体を用いることにより、耐薬品性を向上させる成分（Ｃ）と成分（Ａ）との相溶化を上げることができ、かつ薄肉成形品（２ｍｍ以下、特に０．５ｍｍ以下）で発生する層状剥離を抑え、成型品の表面外観を格段に向上させることができる。共役ジエン部の水素添加前の結合構造は、特には限定されない。また共役ジエン部の水素添加率は衝撃性の向上と熱安定性の観点から２０％以上、好ましくは５０％以上が好ましい。
成分（Ｃ）は、芳香族ビニルとイソプレンのブロック共重合体のイソプレン部を水素添加したものである。成分（Ｃ）の芳香族ビニル含有量は１５〜４５重量％であり、好ましくは１５〜３０重量％である。イソプレンブロックの結合構造としては１，２結合、１，４結合および３，４結合が挙げられるが、１，２結合と３，４結合の合計量が３５％以上、好ましくは４５％以上、更に好ましくは５０％以上であるものが剛性をあまり低下させないという点から好ましい。１，２結合と３，４結合の合計量が高いものは、立体障害が大きく、常温では剛直なので、エラストマーを混合した場合でも製品の剛性をあまり低下させないという特徴があり、高剛性を必要とする商品に適している。またイソプレンブロックの水素添加率は８０％以上が耐薬品性の観点から好ましい。
本発明の樹脂組成物は、上記した成分（Ｂ）と成分（Ｃ）を併用することに特徴を有する。成分（Ｃ）により樹脂組成物の耐薬品性を向上させることができ、かつ芳香族ビニルの含有量が高い成分（Ｂ）が成分（Ｃ）と成分（Ａ）とを相溶化することにより薄肉成形品で発生する層状剥離を抑えることができ、成形品の表面外観が格段に向上する。また極薄肉部（０．３ｍｍ以下）における脆さをも改善することができる。
成分（Ｂ）および成分（Ｃ）は一般にはＡ−Ｂ−Ａ’の３型が知られているが、Ａ−Ｂ−Ａ’−Ｂ’型（４型）やＡ−Ｂ型（２型）でも３型の場合と同様な効果が得られ、本発明において用いることができる。
成分（Ｂ）と成分（Ｃ）の添加量は各々１〜１５重量％、好ましくは１．５〜１０重量％、更に好ましくは２〜７重量％である。
本発明において、成分Ｄ（α−オレフィン共重合体）や成分Ｅ（ポリオレフィン樹脂）を配合することにより耐薬品性をさらに向上することができる。
成分（Ｄ）は、耐薬品性の発現を更に安定化させる効果がある。α−オレフィン系共重合体とは、エチレン−プロピレンランダムまたはブロック共重合体（エチレン／プロピレン共重合体エラストマー）、エチレン−（メタ）アクリル酸または（メタ）アクリル酸アルキル共重合体、エチレン−１−ポリオクテン共重合体などが挙げられ、これらは２種以上の組合わせであってもかまわない。中でもエチレン−プロピレン共重合体、エチレン−１−ブテン共重合体、エチレン−１−オクテン共重合体が好ましい。成分（Ｄ）の添加量は、上記成分（Ａ）、（Ｂ）および（Ｃ）からなる樹脂組成物１００重量部に対して、０．１〜５重量部、好ましくは０．３〜３重量部、更に好ましくは０．５〜１．５重量部である。
成分（Ｅ）は、耐薬品性を更に向上させる効果がある。ポリオレフィン樹脂としては、高密度ポリエチレン、低密度ポリエチレン、線状低密度ポリエチレンまたはアイソタクティックポリプロピレンなどが挙げられ、これらは２種類以上の組み合わせであってもかまわない。成分（Ｅ）の添加量は、上記成分（Ａ）、（Ｂ）および（Ｃ）（および必要に応じて成分（Ｄ））からなる樹脂組成物１００重量部に対して、好ましくは５〜２５重量部である。
本発明の樹脂組成物には、本発明の効果を損なわない範囲で、通常ポリフェニレンエーテル樹脂に配合される熱安定剤、着色剤などの各種添加剤を配合することができる。
本発明の樹脂組成物は、耐薬品性、耐熱性、剛性および耐衝撃性に優れる。また厚みが２ｍｍ以下の薄肉の成形品であっても剥離がなく成形品外観にも優れる。特に化粧水などに含まれる有機溶媒（有機酸エステルなど）に関する耐薬品性に優れることから、これらの薬品と接触することの多い洗面化粧台、シンク、使い捨て剃刀のハウジング等の用途に好適に用いることができる。
以下に実施例を用いて更に詳細に本発明を説明するが、これらの実施例により限定されるものではない。
＜実施例に用いた成分＞
（１）ポリフェニレンエーテル
ＰＰＥ−１：還元粘度（３０℃、濃度０．５ｇ／ｄｌＣＨＣｌ３溶媒で測定）０．５３のポリ（２，６−ジメチル−１，４−フェニレンエーテル）、重量平均分子量５１０００、分子量分布２．１
ＰＰＥ−２：還元粘度０．４３のポリ（２，６−ジメチル−１，４−フェニレンエーテル）、重量平均分子量３６０００、分子量分布２．１
（２）ポリスチレン系樹脂
ＨＩＰＳ：ゴム（ポリブタジエン）の粒子径が平均１．５μｍ、ゴム含有量が１０重量％、１，４ビニル結合が９２％、ＭＦＲ（ＩＳＯ  Ｒ１１３３  ５ｋｇ荷重、２００℃）が２．７ｇ／１０ｍｉｎ、ゴム強化ポリスチレン。
（マトリックスの重量平均分子量１７万、分子量分布２．２）
ＧＰＰＳ：Ｖｉｃａｔ軟化温度（ＡＳＴＭ−Ｄ１５２５）が１０７℃、ＭＦＲが２．０ｇ／１０ｍｉｎのポリスチレン。
（重量平均分子量２８万、分子量分布２．２）
（３）ブロック共重合体
スチレン−ブタジエンブロック共重合体
ＨＴＲ−１：スチレン部分の分子量が３００００で、ブタジエンブロックの水素添加率が９９．６％のエラストマーで、結合スチレン量が６７重量％の３型ブロック共重合体
ＨＴＲ−２：スチレン部分の分子量が２００００で、ブタジエンブロックの水素添加率が９９．４％のエラストマーで、結合スチレン量が２９重量％の３型ブロック共重合体
スチレン−イソプレンブロック共重合体
ＨＴＲ−３：スチレン部分の分子量が１６０００で、イソプレンブロックの水素添加率が８０％のエラストマーで、結合スチレン量が２０重量％、水素添加前のイソプレンの１，２および３，４結合の合計量が５５％の３型ブロック共重合体
ＨＴＲ−４：スチレン部分の分子量が３８０００で、イソプレンブロックの水素添加率が８３％のエラストマーで、結合スチレン量が４７重量％、水素添加前のイソプレンの１，２および３，４結合の合計量が８％の３型ブロック共重合体
（４）α−オレフィン系共重合体
三井化学（株）製、タフマーＰ６８０−Ｊ（エチレン−プロピレンランダム共重合体、比重：０．８７／２３℃、ＭＦＲ：０．７）
（５）ポリオレフィン
旭化成（株）製、サンテックＬＤ、Ｍ１８０４（比重が０．９１９（ＪＩＳ  Ｋ７１１２）、ＭＦＲが０．４ｇ／１０ｍｉｎ（ＪＩＳ  Ｋ７２１０（１９０℃））、引張破断強度が２０ＭＰａ（ＪＩＳ  Ｚ１７０２））
＜評価方法＞
（１）剥離試験
射出成形機を用い、樹脂温度２８０℃にて０．１６ｍｍの成形試験片を作成し、この外観及び手での繰り返し折れ曲げ試験によって判定した。
（２）ＭＦＲ
ＡＳＴＭ−Ｄ−１２３８記載の方法にて、荷重１０ｋｇ  ２５０℃の温度条件で測定した。
（３）加熱変形温度（ＨＤＴ）
ＡＳＴＭ−Ｄ−６４８記載の方法で、厚み６．３２ｍｍの試験片を用い、剪断面の荷重を１８．２ＭＰａの条件で昇温速度２℃毎分にて測定した。
（４）Ｉｚｏｄ衝撃試験
ＡＳＴＭ−Ｄ−２５６記載の方法で、試験片厚み６．３２ｍｍの試験片にて測定した。
（５）曲げ弾性率（ＦＭ）
ＡＳＴＭ−Ｄ−７９０記載の方法にて測定した。
（６）折れ曲げ試験
樹脂組成物を樹脂温度２８０℃で厚さ０．１ｍｍ×幅１．２５ｍｍ×長さ１２．５ｍｍの成形体を作成し、手で繰り返し折り曲げ試験を実施し脆さを評定した。評定基準は折り曲げ回数５回以上堪えられるものを良好とし、それ以下を不可とした。
（７）耐薬品性
有機溶剤として、ミルスチン酸イソプロピル、パルミチン酸イソプロピル、モノステアリン酸グリセリド、安息香酸エチルおよびフタル酸ジエチル（いずれも和光純薬社製の特級試薬）を用いた。尚、モノステアリン酸グリセリド、安息香酸エチル、フタル酸ジエチルはｎ−ブタノールで希釈し、３０重量％溶液として用いた。パーム油はミヨシ油脂株式会社製、商品名ＭＣＴオイルを用いて検討した。
耐薬品性を評価する試験片はＡＳＴＭの引張試験片を、試験片表面に０．５％の歪がかかるように婉曲させたステンレス鋼で作られた試験治具に取り付けた。なお、歪量εは以下の式で示される。
歪量ε＝ｔ／（２Ｒ＋ｔ）
（Ｒ：試験治具の曲率半径、ｔ：試験片の厚み）
試験治具に取り付けられた引張試験片の表面に、ガーゼをのせ、その上から各種有機溶剤を滴下して放置した。目視にてガーゼと試験片との接触面を観察し、表面にクラック（ひび割れ）が発生するまでの時間を耐薬品性の指標とした。７日以上であれば、合格（実用に耐えうる）とした。
（８）表面外観の評価
９０×５５×０．５ｍｍ（厚み）の平板を目視で表面の状態（銀状痕、フローマークの有無）及び艶を評価した。
【実施例】  各成分を二軸押出機（ワーナー＆フライドラー社製、ＺＳＫ２５（Ｌ／Ｄ＝４６））を用いて溶融混練し、樹脂組成物を得た。ＰＰＥおよびＧＰＰＳを押出機のホッパーから供給し、Ｌ／Ｄ＝１５以上の位置に設けられたサイドフィード口よりブロック共重合体およびＨＩＰＳを添加した。温度設定は２８０℃、吐出量は１５〜２５ｋｇとした。得られた樹脂組成物の評価結果を表１および表２に示す。
2004009701.tif 000003
2004009701.tif 000004
2004009701.tif 000005
耐薬品性
実施例１〜５及び比較例１〜３は、成分（Ｃ）の構造による各種物性の違いを見たものである。実施例１と比較例１、実施例２と比較例２とを比較することにより、成分（Ｃ）のスチレン含有量が本願特定範囲のものが耐薬品性（耐エステル性、耐油脂性）に優れていることがわかる。
実施例６〜１１及び比較例４〜７は、（Ｅ）ポリオレフィン樹脂を添加した場合の、成分（Ｃ）の構造による各種物性の違いを見たものである。ポリオレフィン樹脂を配合することにより、耐薬品性をさらに向上させることができる。比較例４〜７で示すように、成分（Ｃ）を配合しない場合は、ポリオレフィン樹脂を配合しても耐薬品性は改善されない。
薄肉成形
スチレン含有量の多いＨＴＲ−１と１，２及び３，４結合を有するＨＴＲ−３とを併用することにより、薄肉成形体の表面外観および耐折れ曲げ性が格段に向上していることがわかる。
本発明を詳細にまた特定の実施態様を参照して説明したが、本発明の精神と範囲を逸脱することなく様々な変更や修正を加えることができることは当業者にとって明らかである。
本出願は、２００２年７月２２日出願の日本特許出願（特願２００２−２１２５７１）に基づくものであり、その内容はここに参照として取り込まれる。
【産業上の利用可能性】  本発明の樹脂成形体によって、化粧品等に含まれる有機酸エステルに強く、剥離が無く表面外観が良好であり、成形加工時に高い剪断速度に晒されても脆くならず、耐熱性、衝撃性の良いＰＰＥ樹脂組成物を提供することができる。また、その特性から、用途範囲は、洗面化粧台、シンク、及び使い捨ての剃刀のハウジングに適している。
【国際調査報告】
2004009701.tif 000006
2004009701.tif 000007
2004009701.tif 000008
2004009701.tif 000009